FR 2541451 A1 19840824 FR 8302866 A 19830222 PROCEDE DE COLORATION ET DE STABILISATION DE DIVERS MATERIAUX EN VUE DE REALISER DES ETALONS COLORES UTILISABLES NOTAMMENT DANS L'INDUSTRIE AGRO-ALIMENTAIRE, AUX PELAGES ET FOURRURES, EN COSMETOLOGIE. L'invention concerne essentiellement un procédé de coloration et de stabilisation de divers matériaux en vue de réaliser certains étalons colorés applicables de préférence à l'agro-alimentaire, aux pelages et fourrures, en cosmétologie (par exemple pour les teintures de rouge à lèvres, teintures de cheveux, vernis à ongles, etc.). Jusqu'à présent, dans l'industrie alimentaire, notamment dans le domaine de la fabrication de saucisses, on contrôlait la coloration des produits à l'aide de plaques cartonées colorées. L'ouvrier comparait alors la teinte de la plaque de couleur désirée, avec a teinte des produits fabriqués. Cependant, un inconvénient très grand d'une telle manière de procéder est la fragilité des plaques à l'atmosphère ambiante et leur dégradation rapide. Ainsi,on a voulu remédier à ces inconvénients en utilisant des dispositifs comportant des couleurs diverses qui, portées sur un organe tournant, à une certaine vitesse, permettent de reconstituer la coloration désirée. Mais ces dispositifs sont peu pratiques pour l'utilisateur. L'invention vise à pallier ces inconvénients. Un but de l'invention est de fournir un procédé de fabrication de matériaux colorés stables. Un autre but de l'invention est de fournir à l'industrie des étalons de coloration. Pour parvenir à ces buts, l'invention est telle que l'on fabrique des étalons colorés par un procédé comportant les étapes suivantes - on prépare un mélange "ou sauce mère" constitué de pigments naturels avec une matière macromoléculaire fluide, - on dilue une-partie du mélange "sauce mère", preférentiellement avec la matière macromoléculaire fluide, pour obtenir un mélange dilué, - on coule le mélange dilué dans un moule, et - on cuit progressivement le mélange dilué dans le moule, pour obtenir sa solidification, à la température de solidification de la matiere macro-moléculaire choisie. Ainsi, le procédé selon l'invention consiste essentiellement dans les étapes successives suivantes - la préparation de sauces mères - la dilution d'une partie des sauces mères accompagnée ou non avantageusement du mélange avec des sauces mères non diluées et éventuellement une nouvelle dilution pour obtenir une coloration donnée dans la masse de ltéchantillon ' - le coulage de la masse d'échantillon fluide dans un moule et - un traitement de cuisson de la masse d'échantillon fluide dans le moule jusqu'à obtenir sa solidification, le traitement de cuisson étant progressif et déterminé selon le moulage recherché, l'épaisseur de produit désiré les indices de temBérature du point de solidification de la matière macromoléculaire utilisée, ainsi que des caractéristiques physiques .que l'on souhaite obtenir au niveau du produit fini formant l'étalon coloré. Le procédé selon l'invention est particulièrement intéressant puisqu'il est basé sur l'utilisation de pigments naturels. Un avantage très important de l'invention est que les pigments naturels, contrairement aux pigments artificiels qui changent très facilement de coloration à quelques degrés de température de cuisson près, ont une coloration qui se maintient sensiblement. Selon le procédé de l'invention on prédire donc certaines "sauces'de base qui sont utilisées soit pures en quantités précises au niveau de la compostion d'une couleur de base, soit diluées en permettant ainsi des "glissements de spectre colorés". On obtient ainsi de façon très originale des sortes de "teintures mères" servant de "bornes d'ancrage et de glissement" à des produits de teinture dans lesquelles on peut retrouver les couleurs et nuances des produits naturels assimilés de façon stable et reproductible sur le plan industriel selon n'importe quel type de moulage. Le produit de base de l'échantillon est selon l'invention de préférence constitué par -dulplastisol" dans lequel on introduit les pigments naturels précités pour préparer les sauces mères. De préférence, le plastisol qui est une dispersion de résine solide généralement du chlorure de polyvinyle dans un ou des plastifiants liquides. Ainsi, le traitement à l'étuve des "sauces" colorées diluées de manière appropriée permet de réaliser une polymérisation du plastisol et donc son durcissement. La cuisson des echantillons colorés en vue de former les étalons colores s'effectue en étuve. Le mode opératoire de cuisson est fonction du point de solidification de la matière macromoleculaire utilisée, du moulage, de l'épaisseur du produit désiré ainsi que des caractéristiques physiques que l'on souhaite obtenir au niveau du produit fini. Selon l'invention, on prépare les "sauces mères" ou "mélanges colorés de base" suivants Les mélanges colorés de base ou "sauces mères" sont, par exemple, selon l'invention les suivants ler mélange : Gris 1 Mélange dit : "Gris Bleu Foncé" GBF Noir d'ivoire = 4 g Blanc de zinc = 12 g PLASTISOL = 40 g 2ème mélange : Gris 2 Mélange dit :"Gris Bleu Clair-" Noir d'ivoire = 1 g Blanc de zinc = 20 g PLASTISOL = 20 g 3ème mélange : Rouge M3 Mélange dit : "divers rouge M" Ton jaune de Naples = 1,2 g Terre de Sienne = 1,6 g Ocre jaune = 1,6 g Rouge vif = 4 ç 'PLASTISOL " = 200 g 4ème mélange :Marron M6 Mélange dit : Terre de Sienne = 1,6 g Rouge de cadmium clair = 1,6 g Brun"VAN DYCK" = 2,4 g Jaune indien = 7,2 g Blanc de zinc = 8,0 g Mélange Gris Bleu Clair = 10 g PLASTISOL = = 80 g 5ème Mélange : Gris 3 Mélange dit "Gris coloré" Jaune indien = 0,02 g Mélange M6 = 0,10 g Mélange M = 0,20 g Blanc de zinc = 3,0 g Mélange gris bleu clair = 8,0 g "PLASTISOL " = 100 g 6ème Mélange : Rouge MR Mélange dit "Rouge MR" Brun VAN DYCK" = 0,3 g Carmin d'Alizarine = 0,6 g Terre de Sienne = 0,9 g Rouge Vif = 2,4 g Ton Jaune de Naples = 3,0 g Mélange Gris coloré = 0,9 g PLASTISOL = 60,0 g 7ème Mélange : Rouge 35/10000 M6 = 1,50 g' GBF =-1,80 g MR = 4,05 g -' PLASTISOL"= 342 g 8ème Mélange :Rouge 35/20000 M6 = 1,80 g GBF = 1,65 g MR = 4,05 g PLASTISOL"= 342,0 g 9ème Mélange : Rouge A dilution 35/10000 Mélange dit "Rouge A" Rouge 35/10000 = 308 g PLASTISOL = 140 g De préférence, les préparations mentionnées ci-dessus sont diluées par du "plastisol" pour obtenir des teintes plus ou moins prononcées, plus ou moins saturées. Après avoir versé, dans un moule une des préparations rrentionnèes ci-dessus, diluée plus ou moins, on effectue la cuisson. I1 est à noter également que l'on peut recuire à volonté un étalon coloré en un élément particulier pour un montage d'ensemble composé. L'exemple suivant est prévu pour une surface adhérant au moule très grande et pour un moule de petite dimension, c'est-a-dire d'environ 20 mm de diamètre et de 13 cm de longueur. On débute la cuisson à 550C en étuve, on porte très progressivement en 25 minutes la températuré de l'étuve jusqu'à 1850C, puis pendant cinq minutes, on termine la cuisson en portant la température à 1970C. On laisse ensuite refroidir le moule très progressivement jusqu'à la température ambiante (200C) et enfin on démoule. Naturellement le mode opératoire de refroidissement des étalons colorés est fonction des propflétés de la matière macromoléculaire utilisée des caractéristiques physiques des moules, de la surface et de 1 'épaisseur des produits fabriqués. On peut utiliser notamment le procédé de préparation et de stabilisation ci-dessus pour le contrôlé de la coloration des fruits et légumes, lors de leur cueillette. Ainsi, l'agriculteur peut, grâce aux étalons colorés selon l'invention, contrôler d'emblée le degré de maturité des fruits et légumes. De façon plus générale, du producteur au consommateur, tant au niveau de tous produits frais que de tous produits dits de fabrication, il devient alors possible, grâce aux étalons colorés selon l'invention de contrôler la coloration des produits et d'étalonner en conformité avec des normes officielles par exemple. On peut utiliser aussi les étalons colorés pour le contrôle de la coloration de produits industriels tels que les jus de fruits, les sauces, les cuirs, les enduits et produits de finition,la couleur des produits de beauté. REVENDICATIONS 1.- Procédé de préparation d'étalons colorés caractérisé par le fait qu'il comporte les étapes suivantes - On prépare un mélange "ou sauce mère" constitué de pigments naturels avec une matière macromoléculaire fluide, - on dilue éventuellement une partie du mélange "sauce mère", préférentiellement avec la matière macromoléculaire fluide, pour obtenir un mélange dilué, - on coule le mélange dilué dans un moule, - on cuit progressivement le mélange dilué dans le moule, pour obtenir sa solidification, de préférence à la température correspondant au point de solidification de la matière macromoléculaire choisie. 2.- Procédé selon la revendication 1, caractérisé par le fait que l'on peut recuire à volonté un étalon coloré composé ou non. 3.- Procédé selon l'une quelconque des revendications 1 et 2,caractérisé par le fait que la matière macromoléculaire fluide est une dispersion de résine solide, par exemple de polychlorure de vinyle dans un ou des plastifiants liquides. 4.- Procédé selon l'une quelconque des revendications 1 à 3, caractérisé par le fait qu'on mélange une "sauce mère" non diluée avec une sauce mère" diluée. 5.- Mélange préparé selon l'une quelconque des revendications 1 à 4, caractérisé par le fait qu'il comporte notamment: Noir d'ivoire = 4 g Blanc-de zinc = 12 g "PLASTISOL" = 40 g (polyciilurur ue vinyle) dit "Gris bleu foncé" 6.- Mélange préparé selon l'une quelconque des revendications 1 à 5,caractérisé par le fait qu'il comporte notamment Noir d'ivoire = 1 g Blanc de zinc = 20 g PLASTISOL = 20 g dit mélange "Gris bleu clair" 7.- Mélange préparé selon l'une quelconque des revendications 1 à 4, caracterisé par le fait qu'il comporte notamment= Ton jaune de naples = 1,2 g Terre de Sienne = 1,6 g Ocre Jaune = 1,6 g Rouge vif = 4 g PLASTISOL = 200 g dit mélange "Rouge M" 8.- Mélange préparé selon l'une quelconque des revendications 1 à 4, caractérisé par le fait qu'il comporte notamment. Terre de Sienne = 1,6 g Rouge de cadmium clair = 1,6 g Brun VAN DYCK = 2,4 g Jaune indien = 7,2 g Blanc de zinc = 8,0 g Mélange Gris Bleu clair = 10 g PLASTISOL II = 80 g dit mélange "M6" 9. Mélange préparé selon l'une quelconque desrevendications 1 à 8, caractérisé par le fait qu'il comporte notamment. Jaune indien = 0,02 g Mélange N6 = 0,10 g Mélange M = 0,20 g Blanc de zinc = 3,0 g Mélange bleu Clair = 8,0 g "PLASTISOL" = 100 G dit mélange "gris coloré" 10.- Mélange préparé selon l'une quelconque des revendications 1 à 7, caractérisé par le fait qu'il comporte notamment. Brun"VAN DYCK" = 0,3 g Carmin d'Alizariné = 0,6 g Terre de Sienne = 0,9 g Rouge Vif = 2,4 g Ton jaune de Naples = 3,0 g Mélange Gris coloré = 0,9 g "PLASTISOL" = 60,0 g dit Mélange "Rouge MR" n .- Mélange préparé selon l'une quelconque des reven dications 1 à 10, caractérisé par le fait qu'il comporte notamment. 1,50 g du mélange Terre de Sienne = 1,6 g Rouge de Cadmium Clair = 1,6 g Brun VAN DYCK = 2,4 g Jaune indien = 7,2 g Blanc de zinc = 8,0 g Mélange Gris Bleu Clair = 10 g PLASTISOL = 80 g 1,80 g du mélange Noir d'ivoire = 4 g Blanc de zinc = 12 g PLASTISOL = 40 g 4,05 g du mélange Brun "VAN DYCK" = 0,3 g Carmin d'Alizariné è 0,6 g Terre de Sienne = 0,9 g Rouge Vif = 2,4 g Ton jaune de Naples = 3,0 g Mélange gris coloré = 0,9 g "PLASTISOL" = 60,0 g 342 g PLASTISOL. 12.- Mélange préparé selon l'une quelconque des revendications 1 à 9, caractérisé par le fait qu'il comporte notamment 1,80 g du mélange Terre de Sienne = 1,6 g Rouge de cadmium clair = 1,6 g Brun VAN DYCK = 2,4 g Jaune indien = 7,2 g Blanc de zinc = 8,0 g Mélange Gris Bleu Clair = 10 g "PLASTISOL" = 80 g 1,65 g du Mélange Noir d'ivoire = 4 g Blanc de zinc = 12 g "PLASTISOL" = 40 g 4,05 g du Mélange. Brun"VAN DYCK" = Q,3 g Carmin d'Alizariné = 0,6 g Terre de Sienne = 0,9 g Rouge Vif = 2,4 g Ton jaune de Naples = 3,0 g Mélange Gris coloré = 0,9 g PLASTISOL II = 60,0 g 342,0 g de PLASTISOL. 13.- Mélange préparé selon l'une quelconque des revendications 1 à 4, caractérisé par le fait-qu'il comporte notamment. 308 g du mélange selon la revendication 11, et 140 g de "PLASTISOL". 1 4.- Mélanges selon l'une quelconque des revendications 5 à 13, caractérisé par le fait qu'il est dilué par du "PLASTISOL". 1 5- Etalons colorés préparés à l'aide d'un des mélanges selon l'une quelconque des revendications 5 à 13